(57)【要約】本発明は電気化学素子に関し、高分子支持層フィルムと多孔質ゲル化性高分子層の界面なく結着された多成分系複合フィルムを使用して複数個積み重なる電気化学セルを含む容量密度が向上した電気化学素子を提供する。多数個の電気化学セルが積み重なり、それぞれのセルとセルとの間に分離フィルムが介される重畳電気化学素子において、前記分離フィルムがａ）高分子支持層フィルムと、ｂ）前記高分子支持層フィルムの一面または両面に形成される多孔質ゲル化性高分子層と、を含み、前記高分子支持層フィルムと前記多孔質ゲル化性高分子層とは界面なく一体化した多成分系複合フィルムであることを特徴とする。
2004519824.tif 000002
【特許請求の範囲】
【請求項１】
多数個の電気化学セルが積み重なり、それぞれのセルとセルとの間に分離フィルムが介される重畳電気化学素子において、
前記分離フィルムが
ａ）高分子支持層フィルムと、
ｂ）前記高分子支持層フィルムの一面または両面に形成される多孔質ゲル化性高分子層と、
を含み、
前記高分子支持層フィルムと前記多孔質ゲル化性高分子層とは界面なく一体化した多成分系複合フィルムであることを特徴とする重畳電気化学素子。
【請求項２】
電気化学素子において、
ａ）電気化学セルは、
ｉ）順次、正極、分離膜及び負極を基本単位として有するフルセル、又は
ｉｉ）イ）順次、正極、分離層、負極、分離層及び正極を基本単位として有する、又は
ロ）順次、負極、分離層、正極、分離層及び負極を基本単位として有するビセル、及び
ｉｉｉ）積み重ねられたセル間に介在する分離フィルムを積み重ねて形成しており、
ｂ）各分離フィルム、分離層又はそれら両者は、
ｉ）高分子支持層フィルム、及び
ｉｉ）高分子支持層フィルムの一端又は両端に形成されている多孔質ゲル化性高分子層
よりなり、前記高分子支持層フィルム及び前記多孔質ゲル化性高分子層間は界面を有せず一体化したものであることを特徴とする電気化学素子。
【請求項３】
前記高分子支持層フィルムは材質が高密度ポリエチレン、低密度ポリエチレン、線形低密度ポリエチレン、ポリプロピレン、高結晶性ポリプロピレン、ポリエチレン−プロピレン共重合体、ポリエチレン−ブチレン共重合体、ポリエチレン−ヘキセン共重合体、ポリエチレン−オクテン共重合体、ポリスチレン−ブチレン−スチレン共重合体、ポリスチレン−エチレン−ブチレン−スチレン共重合体、ポリスチレン、ポリフェニレンオキシド、ポリスルホン、ポリカーボネート、ポリエステル、ポリアミド、ポリウレタン、ポリアクリレート、ポリ塩化ビニリデン、ポリフッ化ビニリデン、ポリシロキサン、ポリオレフィンアイオノマー、ポリメチルペンテン、水素添加オリゴシクロペンタジエン、及びこれらの共重合体または誘導体からなる群から１種以上選択されることを特徴とする、請求項２に記載の電気化学素子。
【請求項４】
前記多孔質ゲル化性高分子層は材質がポリフッ化ビニリデン、ポリフッ化ビニリデン−三フッ化塩化エチレン共重合体、ポリフッ化ビニリデン−ヘキサフルオロプロピレン共重合体、ポリエチレンオキシド、ポリプロピレンオキシド、ポリブチレンオキシド、ポリウレタン、ポリアクリロニトリル、ポリアクリレート、ポリメチルメタクリレート、ポリアクリル酸、ポリアミド、ポリアクリルアミド、ポリビニルアセテート、ポリビニルピロリドン、ポリテトラエチレングリコールジアクリレート、ポリスルホン、ポリフェニレンオキシド、ポリカーボネート、ポリエステル、ポリ塩化ビニリデン、ポリシロキサン、ポリオレフィンアイオノマー及びこれらの共重合体または誘導体からなる群から１種以上選択されることを特徴とする、請求項２に記載の電気化学素子。
【請求項５】
前記多孔質ゲル化性高分子層がＬｉＳＣＮ、ＬｉＣｌＯ４、ＬｉＣＦ３ＳＯ３、ＬｉＡｓＦ６、ＬｉＮ（ＣＦ３ＳＯ２）２、及びＬｉＢＦ４からなる群から１種以上選択されるリチウム塩をさらに含むことを特徴とする、請求項２に記載の電気化学素子。
【請求項６】
前記多孔質ゲル化性高分子層がシリカ（ＳｉＯ２）、酸化チタン（ＴｉＯ２）、アルミナ（Ａｌ２Ｏ３）、酸化マグネシウム（ＭｇＯ）、及び酸化ホウ素（Ｂ２Ｏ３）からなる群から１種以上選択される多孔質無機粒子をさらに含むことを特徴とする、請求項２に記載の電気化学素子。
【請求項７】
前記高分子支持層フィルムは気孔の大きさが０．００１乃至１０μｍ、厚さは１乃至５０μｍであり、前記多孔質ゲル化性高分子層は気孔の大きさが最大１０μｍ、厚さが０．０１乃至２５μｍであることを特徴とする、請求項２に記載の電気化学素子。
【請求項８】
前記多成分系複合フィルムが
ｉ）高分子支持層フィルムを提供する段階、
ｉｉ）ゲル化性高分子を溶媒に溶解してゲル化性高分子溶液を製造する段階、
ｉｉｉ）前記ゲル化性高分子溶液を前記高分子支持層フィルムの一面または両面にコーティングしてゲル化性高分子層を形成させ多層フィルムを製造する段階、及び
ｉｖ）前記ｉｉｉ）段階の多層フィルムを延伸した後、熱固定する段階
を含む方法で製造されるフィルムであることを特徴とする、請求項２に記載の電気化学素子。
【請求項９】
前記多層フィルムは低温延伸した後、高温延伸を実施されたものであることを特徴とする、請求項８に記載の電気化学素子。
【請求項１０】
前記多層フィルムは５０℃乃至最大でゲル化性高分子層の高分子の融点の温度条件下でフィルムが張力を受けた状態で１０秒乃至１時間の一定時間熱固定されたものであることを特徴とする、請求項８に記載の電気化学素子。
【請求項１１】
前記高分子支持層フィルムは高分子をＴ−ダイまたは円形管ダイが付設された押出機に投入して圧出した後、乾燥オーブンで常温乃至最大で高分子支持層の高分子の融点の温度条件下でアニーリングして製造されたものであることを特徴とする、請求項８に記載の電気化学素子。
【請求項１２】
前記ゲル化性高分子を溶解する溶媒が１−メチル−２−ピロリドン、アセトン、エタノール、ｎ−プロパノール、ｎ−ブタノール、ｎ−ヘキサン、シクロヘキサノール、酢酸、酢酸エチル、ジエチルエーテル、ジメチルホルムアミド、ジメチルアセトアミド、ジオキサン、テトラヒドロフラン、ジメチルスルホキシド、シクロヘキサン、ベンゼン、トルエン、キシレン、水及びこれらの誘導体からなる群から１種以上選択されることを特徴とする、請求項８に記載の電気化学素子。
【発明の詳細な説明】
【０００１】
【発明の属する技術分野】
本発明は電気化学素子に関し、特に支持層フィルムと多孔質ゲル化性高分子層との界面がなく接着された多成分系複合フィルムを使用して複数個積み重なる電気化学セルを含む容量密度が向上した電気化学素子に関する。
【０００２】
【従来の技術】
最近、エネルギー保存技術に対する関心が高まっている。携帯電話、カムコーダ、及びノートブックＰＣ、さらに電気自動車のエネルギーまで適用分野が拡大しながら電池の研究及び開発に対する努力が次第に具体化されている。電気化学素子はこのような側面で最も注目されている分野であり、その中でも充放電の可能な二次電池の開発が関心の焦点となっており、最近はこのような電池の開発における容量密度及び比エネルギーを向上させるために新たな電極及び電池の設計に対する研究開発が進められている。
【０００３】
【発明が解決しようとする課題】
現在使用されている２次電池の中で１９９０年代初めに開発されたリチウムイオン電池は水溶液電解液を使用するＮｉ−ＭＨ、Ｎｉ−Ｃｄ、硫酸−鉛電池などの従来の電池に比べて作動電圧が高くてエネルギー密度が非常に大きいという長所によって脚光を浴びている。しかし、このようなリチウムイオン電池は有機電解液を使用することによる発火及び爆発などの安全性の問題が存在しており、更には、製造が難しいという短所がある。最近のリチウムイオン高分子電池はこのようなリチウムイオン電池の欠点を改善して次世代電池の一つとして期待されているが、まだ電池の容量がリチウムイオン電池と比較して相対的に低く、特に低温での放電容量が不充分であるため、これに対する改善が至急要求されている。
【０００４】
電池の容量は電極活物質の量に比例する。したがって、制限された電池包装内の空間で可能なかぎり多量の電極物質を充填することができるようにセルの構造を設計することが非常に重要である。現在最も多く用いられるセルとしては円筒形または角形の電池に用いられるゼリーロール（ｊｅｌｌｙ ｒｏｌｌ）形態の構造が知られている。この構造は電流集電体として使用される金属箔（ｆｏｉｌ）に電極活物質をコーティングしてプレシングした後、所望の幅及び長さを有するバンド形態に切って分離層フィルムを使用して負極と正極とを離隔した後、螺旋形に巻いて製造する。このようなゼリーロール構造は形態上円筒形の電池を製造するのに広く使われているが、螺旋形の中央部分の小さな曲率半径による電極屈曲面で過度な応力（ｓｔｒｅｓｓ）が形成されるために、これによる電極の剥離問題がたびたび引き起こされる。これにより繰り返される電池の充放電で中央部位の電極におけるリチウム金属の結晶析出が容易となり、電池寿命が減少し電池の安全性が減退する原因となっている。
【０００５】
一般に薄い角形電池の製造方法としては、前記で説明した螺旋形のゼリーロールを楕円形の形態に巻いて圧縮し、直方体容器に挿入する方法が知られていて広く用いられている。このような方法でもやはり前記で説明した寿命及び安全性の問題が依然として存在し、むしろ楕円形の構造で生じる曲率半径の問題はさらに深刻で、タイトな螺旋構造の製造が根本的に不可能であるため性能低下の短所はさらに深刻化する。そして、ゼリーロールの楕円形と容器の長方形との間の幾何学的構造の不一致は空間の活用度を低下させる。これは容器を含めて考えれば約２０％の重量エネルギー密度と２５％の体積エネルギー密度とを低下させることとなり、実質的にリチウムイオン電池の角形電池は円筒形の電池より容量密度及び比エネルギーが低いものと報告されている。
【０００６】
最近螺旋形ゼリーロール形態が有する問題点を解決して角形容器に適したセルの構造を供するために様々な方法で提案された技術及び特許が公開されている。しかし、実際にはこれらの提案は非常に部分的な改善に留まったり、かえってさらに難しい他の問題を招く等の理由で実用化されてはいない。例えば、米国特許第５，５５２，２３９号に、まず分離あるいは高分子電解質フィルムが正極と負極との間に位置して積層され、所望の幅及び長さを有するストリップ（ｓｔｒｉｐ）形態に切って、負極／分離層／正極の層状構造を有する一つのセルに長方形の形態に順次折り畳むことが記載されているが、本発明者らがこの技術の内容にしたがって再現する過程でこのようなセルは製造が容易でないということを発見した。積層されたセル自体が折り畳むのが困難なほど強靭であり、強制的に折り畳んだ時、折り畳まれる面での屈曲部位が損傷する現象はゼリーロールと同様な問題点を有している。
【０００７】
また、米国特許第５，３００，３７３号に記載されたファン−フォールディング（ｆａｎ−ｆｏｌｄｉｎｇ）方式も急に屈曲する部分の内側層で現れる圧力及び応力が外側層に伝達されながら捻れ及び延伸で発散され、結局は“ドッグボーン”のセル形態を作ってしまう。したがって、ゼリーロールで見られる問題点のような屈曲面の剥離、クラック（ｃｒａｃｋｓ）、あるいは破砕現象がたびたび発生する。そして、このような方法は根本的に短絡しやすいセルの構造を有しているため実用に供し得る電池製作可能性は非常に低い。
【０００８】
これを補完、改善するために提案された米国特許第５，４９８，４８９号は特に屈曲面の問題点を解決しようとした。折り畳まれる部分の電極を除外して電流集電体と分離層あるいは高分子電解質部分とだけで連結させることによって根本的な電極の剥離現象を避けている。しかし、セルを構成するのには多少難しい点があり、必要以上に多く用いられる電流集電体、そして電解液が浪費される構造などの非効率的な要素を多く持っているため、その実用性が低い。
【０００９】
一方、電解質は大きく液体電解質と固体電解質との２種類に分類することができる。液体電解質とは塩が有機溶媒に溶解、解離されて正極と負極の間でイオン伝導できるもので、イオンの伝導度が高いという長所を持っている。しかし、液体電解質は通常、高分子分離膜と共に用いられるが、例えば、ポリオレフィン類のような高分子フィルム内部に微細多孔構造を作って、その気孔内部に液体電解質を満たしてイオン伝導性を有するようにする。高分子分離膜が有する気孔率とその構造によって差があるが、この場合、イオンの伝導度は約１ｍＳ／ｃｍ程度となる。
【００１０】
しかし、気孔内部に存在する液体電解質の高い流動性によって高分子分離膜外に液体電解質が容易に滲みでたりする問題を招くことがある。しかも電極と分離膜との界面形成においてそれらの間の接着ができないために、常に単純接触で電池を構成しなければならないという短所がある。長所としては高分子分離膜自体が高い結晶化度を有しているために優れた機械的強度を持っており、液体電解質による影響がほとんどないために決して過度に膨潤されたり分解されたりしないという点である。
【００１１】
反面、固体電解質の場合、常温でのイオンの伝導度が電池の性能具現に十分ではないという短所がある。これを解決するために、塩が有機溶媒に溶解された状態の液体電解質が固体高分子電解質に含浸された状態のゲル化性高分子電解質が考えられているが、その例としてベルコア（Ｂｅｌｌｃｏｒｅ）社で開発したハイブリッド型（米国特許第５，４１８，０９１号）がある。しかし、ゲル化性高分子電解質は機械的強度が低い短所があって電池組立上の問題点を有し、電極間の絶縁を維持して工程上要求される機械的強度を得るためにゲル化性高分子電解質の厚さは一般に５０μｍ以上にならなければならないが、このような高分子電解質の厚さはゲル化性高分子の過度な膨潤による厚さ増加などの問題を誘発し、体積の増加によるエネルギー密度の減少などの問題を引き起こす。以上言及した問題の他にまた、環境的な問題となる低分子量の可塑剤の使用とその抽出工程の負担とが大量生産における大きな障害になっている。
【００１２】
高分子電解質が備えなければならない条件としては作動電圧範囲内での電気化学的安定性と熱的、化学的安定性がある。常温でのイオンの伝導度は電池作動上１ｍＳ／ｃｍ以上にならなければならず、非水系電解液よりも含浸性及び耐化学性が優れていることが好ましい。また、電池組立時、電解質と電極との界面抵抗を減少させるために接着性がなければならず、組立工程時に要求される十分な機械的強度を有するべきである。しかし、一般的な場合、イオンの伝導度を向上させれば機械的物性が悪くなり、機械的物性を良くするとイオン電導度が減少する問題点がある。
【００１３】
上記のイオンの伝導度と機械的物性とが相反する問題を解決するために多孔質第１高分子層とゲル化性第２高分子との多層構造フィルムを利用して電池の分離膜として使用することが提案された（米国特許第５，６３９，５７３号、第５，７１６，４２１号、第５，６３１，１０３号、第５，８４９，４３３号及び欧州特許出願公開第０９３３８２４号明細書）。ここで、第１高分子は液体電解液を気孔内部に制限的に吸収してほとんど膨潤しない物質であって、ポリエチレン（ｐｏｌｙｅｔｈｙｌｅｎｅ）、ポリプロピレン（ｐｏｌｙｐｒｏｐｙｌｅｎｅ）、ポリテトラフルオロエチレン（ｐｏｌｙｔｅｔｒａｆｌｕｏｒｏｅｔｈｙｌｅｎｅ）、ポリエチレンテレフタレート（ｐｏｌｙｅｔｈｙｌｅｎｅｔｅｒｅｐｈｔｈａｌａｔｅ）、ポリブチレンテレフタレート（ｐｏｌｙｂｕｔｙｌｅｎｅｔｅｒｅｐｈｔｈａｌａｔｅ）、ポリエチレンナフタレート（ｐｏｌｙｅｔｈｙｌｅｎｅｎａｐｈｔｈａｌａｔｅ）等とそれらのフィルムの組み合わせによって製造される多層あるいは混合フィルムである。
【００１４】
また、前記ゲル化性第２高分子は液体電解質と接触する場合、自らゲル化して膨潤する高分子を意味し、ポリフッ化ビニリデン（ｐｏｌｙｖｉｎｙｌｉｄｅｎｅｆｌｕｏｒｉｄｅ）、ポリウレタン（ｐｏｌｙｕｒｅｔｈａｎｅ）、ポリエチレンオキサイド（ｐｏｌｙｅｔｈｙｌｅｎｅｏｘｉｄｅ）、ポリアクリロニトリル（ｐｏｌｙａｃｒｙｌｏｎｉｔｒｉｌｅ）、ポリメチルメタクリレート（ｐｏｌｙｍｅｔｈｙｌｍｅｔｈａｃｒｙｌａｔｅ）、ポリアクリルアミド（ｐｏｌｙａｃｒｙｌａｍｉｄｅ）、ポリビニルアセテート（ｐｏｌｙｖｉｎｙｌａｃｅｔａｔｅ）、ポリビニルピロリジノン（ｐｏｌｙｖｉｎｙｌｐｙｒｒｏｌｉｄｉｎｏｎｅ）、ポリテトラエチレングリコールジアクリレート（ｐｏｌｙｔｅｔｒａｅｔｈｙｌｅｎｅｇｌｙｃｏｌｄｉａｃｒｙｌａｔｅ）及びこれら高分子の共重合体などを用いることができる。
【００１５】
このような構造は目的とした機械的物性を向上させることはできるが、第２ゲル化性高分子の抵抗によって、多孔質第１高分子層とこれに含浸された液体電解質とのイオンの伝導度に比べて低いイオン伝導性を有する。したがって、イオンの伝導度の向上のためにジブチルフタレート（ｄｉｂｕｔｙｌ ｐｈｔｈａｌａｔｅ）のような低分子量の可塑剤の利用が要求される（米国特許第５，６３１，１０３号明細書、米国特許第５，８４９，４３３号明細書）。しかし、可塑剤の利用は先に言及したように多様な問題点を引き起こす。また、このような方法によって製造された多層構造フィルムの場合、多孔質第１高分子層の外部に存在するゲル化性第２高分子層が気孔のない緻密な構造になってイオン伝導抵抗が大きく、二つの層の間の界面接着力が不足して電池の長期的な性能維持が問題となる。
【００１６】
また、多数個のセルが積み重なる電池において、様々な分離層、または分離フィルムが用いられているが、前記で説明したようにイオンの伝導度が優れていて、電極と電解質との間の界面接触、及び機械的強度が優れた分離層または分離フィルムはまだ知られていない。
【００１７】
本発明は前記従来技術の問題点を考慮して、複数個が重なる電気化学セルを含む電気化学素子において、製造が容易で、空間が効率的に利用できる構造を有し、イオンの伝導度が優れていて電極と高分子電解質との間の界面接触、及び機械的強度が優れた多孔質のゲル化性高分子層と支持層フィルムとで構成される新たな多成分系複合フィルムを分離層、または分離フィルムとして使用する電気化学素子を提供することを目的とする。
【００１８】
【課題を解決するための手段】
本発明は前記目的を達成するために、多数個の電気化学セルが積み重なり、それぞれのセルとセルとの間に分離フィルムが介される電気化学素子において、
前記分離フィルムが、
ａ）高分子支持層（ｓｕｐｐｏｒｔ ｌａｙｅｒ）フィルム；及び
ｂ）前記フィルムの一面または両面に形成される多孔質ゲル化性高分子層（ｐｏｒｏｕｓ ｇｅｌｌａｂｌｅ ｐｏｌｙｍｅｒ ｌａｙｅｒ）
を含み、前記支持層フィルムと前記多孔質ゲル化性高分子層とは界面なく一体化している多成分系複合フィルムである電気化学素子を提供する。
【００１９】
また、本発明は電気化学素子において、
ａ）ｉ）順次、正極；分離層；及び負極を基本単位とするフルセル（ｆｕｌｌ ｃｅｌｌ）；または
ｉｉ）イ）順次、正極；分離層；負極；分離層；及び正極を基本単位とするか、または
ロ）順次、負極；分離層；正極；分離層；及び負極を基本単位とするビセル（ｂｉｃｅｌｌ）及び
ｉｉｉ）それぞれの積み重ねたセル間には分離フィルムが介されている積み重ねられた電気化学セル；
ｂ）前記それぞれの分離層、分離フィルム、またはこれら全てが
ｉ）高分子支持層（ｓｕｐｐｏｒｔ ｌａｙｅｒ）フィルム及び
ｉｉ）前記フィルムの一面または両面に形成される多孔質ゲル化性高分子層（ｐｏｒｏｕｓ ｇｅｌｌａｂｌｅ ｐｏｌｙｍｅｒ ｌａｙｅｒ）を含み、
前記支持層フィルムと前記多孔質ゲル化性高分子層とは界面なく一体化している多成分系複合フィルムである電気化学素子を提供する。
【００２０】
【発明の実施の形態】
以下、本発明を詳細に説明する。
【００２１】
本発明の電気化学素子は多数個の電気化学セルが積み重なって、それぞれのセルとセルとの間に分離フィルムが介される電気化学素子である。本発明の電気化学素子はフルセル（ｆｕｌｌ ｃｅｌｌ）、またはビセル（ｂｉｃｅｌｌ）が基本単位である複数個の電気化学セルが積み重なり、それぞれの積み重ねたセル間には分離フィルムが介される電気化学素子が好ましい。
【００２２】
前記分離フィルムはそれぞれのフルセルまたはビセルの基本単位を分離して、囲みながら重ねることができるフィルムである。このような積み重ねたセルの電気化学素子は従来のセル製造方式より製造が容易で空間が効率的に利用できる。特に、従来の多様な積み重ねセル構造の短所を解決して電極活物質の含量を極大化できる非常に簡単で独特なセル構造を有している。また、前記分離フィルムは重なるセルと同じ長さに切って重畳部に介在させたり、または長く切ってそれぞれの重畳部に介在させて、残りの部分を積層するセルの外周部にワインディング（ｗｉｎｄｉｎｇ）させる等の様々な方法でフォールディング（ｆｏｌｄｉｎｇ）することができる。
【００２３】
また、本発明の電気化学素子は前記フルセル、またはビセルに含まれる分離層、及び積み重ねられた各セルの間に介される分離フィルムとして支持層フィルムと多孔質ゲル化性高分子層との界面なく一体化した多成分系複合フィルムを使用して液体電解質と関する安全性とサイクル特性などを向上させたものである。
【００２４】
以下、本発明の電気化学素子の構造について説明する。
【００２５】
最も基本的に常識化されているセル構造は図１Ａに示したような正極及び負極、そして分離層の層状組織を規則的な模様及び大きさに切断した後、積層して構成するフルセル（ｆｕｌｌ ｃｅｌｌ）１０の形態である。本発明ではこのような構造のフルセル１０が電池を構成するための一つの単位セルとして取扱われる。リチウム充放電用セルを、たとえば、正極活物質１４はリチウムマンガン酸化物（ｌｉｔｈｉａｔｅｄ ｍａｇｎｅｓｉｕｍ ｏｘｉｄｅ）、リチウムコバルト酸化物（ｌｉｔｈｉａｔｅｄ ｃｏｂａｌｔ ｏｘｉｄｅ）、リチウムニッケル酸化物（ｌｉｔｈｉａｔｅｄ ｎｉｃｋｅｌ ｏｘｉｄｅ）、またはこれらの組み合わせによって形成される複合酸化物などのようにリチウム吸着物質（ｌｉｔｈｉｕｍ ｉｎｔｅｒｃａｌａｔｉｏｎ ｍａｔｅｒｉａｌ）を主成分とし、これが正極電流集電体１２、つまり、アルミニウム、ニッケル、またはこれらの組み合わせによって製造される箔（ｆｏｉｌ）に結着された形態で正極７が構成され、負極活物質１３はリチウム金属、またはリチウム合金及びカーボン（ｃａｒｂｏｎ）、石油コークス（ｐｅｔｒｏｌｅｕｍ ｃｏｋｅ）、活性炭（ａｃｔｉｖａｔｅｄ ｃａｒｂｏｎ）、グラファイト（ｇｒａｐｈｉｔｅ）、またはその他のカーボン類などのようなリチウム吸着物質を主成分としていて、この負極活物質１３が負極電流集電体１１、つまり、銅、金、ニッケルあるいは銅合金あるいはこれらの組み合わせによって製造される箔に結着された形態で負極８が構成される。
【００２６】
分離層１５は前記で説明したような高分子支持層フィルムと多孔質ゲル化性高分子層との界面がなく一体化した多成分系複合フィルムである。
【００２７】
図１Ａに示したフルセル１０の単位構造は正極７、分離層１５、負極８が順次構成され、この時分離層１５はセルの中央に位置する。本発明ではこのような単位セルを使用して実用的な容量の電池を製造する時にはこの複数の単位セルを積み重ねて図１Ｂのように用いることができる。
【００２８】
図１Ｂに示した積み重ねセル１６は単に（１０）／（１０）のような２つの単位セルを積み重ねたが、実際的にはそれ以上、所望の数ほど積層することができる。単位セルの積み重ね数は具現しようとする電池の容量によって設計されて決定される。積み重ねセル１６の構造では単位セルの間で電極が重なりあうことが避けられない。もし、多様な単位セルが積み重ねられると重複する電極もやはりその数だけ増加し、その分だけ結果的に電池の空間の利用性が低下する。事実上、これは電極製造時に電流集電体の一面だけを電極物質でコーティングして使用したために生じる問題である。
【００２９】
本発明ではこのような複数の単位セルが重なりあう場合にセル構造をさらに空間効率的に活用するための方案として、つまり、電流集電体の反対面にも同一な活物質がコーティングされている構造を活用して集電板の重複が避けられる方法を提示する。両面に電極物質がコーティングされた電極を使用してフルセルを製造すると、図２Ａのフルセル１７のような構造の新たな単位セルとなる。
【００３０】
新たなフルセル１７を単位セルとして２個を積み重ねて、その間に前記で説明した分離層１５のような高分子分離層又は分離フィルム１９を挿入すれば、図２Ｂに示した積み重ねセル１８が製造される。このような構造は一つの単位セル内で活用されない外側コーティング活物質が隣接する他の単位セルの反対電極コーティング活物質と互いに共有しながら新たな一つのフルセルを形成する非常に効率的な構造となる。このようなセルの構造は積み重ねる単位セルを積み重ねるほど効果的である。しかし、電流の集電体を箔として用いているため、積み重ねセル１８の最外側に該当する負極活物質１３及び正極活物質１４の電極物質は共有されず活用されない。その活用されない比率は積み重ねの数が増加するほど少なくなる。したがって、実際的に使用する電池の厚さと単位セルの厚さとを勘案すれば、その積み重ねの数が多くなる場合が大部分であるため、このようなセルの構造は十分に有効である。
【００３１】
図３の３では積み重ねセル２０はフルセルを基本単位セル構造として前記の多様な事項を全て考慮して最大限にその効率性を生かした構造を示している。ここでは最も少ない数の単位セルを積み重ねている。一側電極を両面コーティングして、他の一側電極を一面コーティングして形成するフルセル１７′構造を導入して前記積み重ねセル１７を中央に位置させた新たな積み重ねセル２０は１７′／１７／１７′の構造を有することによって、積み重ねセル１８で台頭した外側の電極活物質が活用されない部分を箔に残す。実際的に用いられる容量のためには一般に１７′／１７／１７…１７／１７′の構造で多数重構成し、その重の数が増加するほどこれは前記積み重ねセル１８のような１７／１７／１７…１７／１７の構造とは空間効率面で大きく差を見せない。しかし、非常に薄くする薄膜カード形電池では積み重ねセル２０の構造が効果的である。
【００３２】
図１Ｂで示す積み重ねセル１６の構造で中央の電極板の重複は前記に言及したようにセルの効率性を落とす。そのためにセルの間に重複する電極を単一化する効率的な構造でそれ自体を一つの新たな単位セルとして取扱うことができる。図４Ａに示した積み重ねセル２１がそれであり、これは中央に一つの極性をおいて両側に反対極性を同時に有するビセル（ｂｉｃｅｌｌ）構造を意味する。
【００３３】
次に、このようなビセルを単位として積み重ねると空間利用度の高いセルを製造することができるが、図４Ｂの積み重ねビセル２２のように２１／２１の構造で、あるいはそれ以上の数で積み重ねて電池を製造することができる。しかし、ここにでもやはり図１Ｂの積み重ねセル１６で図１Ａのフルセル１０を積み重ねる過程で見られるように、ビセルの間の電極が重複する現象が見られる。積み重ねセル１６の構造で見られる重複とその状況は同一で、その原因もビセルの一部一面コーティングから来る構造的な問題−図４Ａのビセル２１を見ると負極は両面コーティングされているが、正極は一面コーティングされて構成される−から来る。もちろん同じ電池の容量のためにそれぞれの単位セルを積み重ねていけば電極が重複する回数が図１Ｂの積み重ねセル１６より図４Ｂの積み重ねビセル２２が少ないことはあるが、空間及び重量の効率性は依然として低下する。
【００３４】
本発明ではこのようなビセルを単位セルとして多重積み重ねする場合に較べて、セル構造をさらに空間効率的に活用するための方案として、つまり、両面に同一な活物質がコーティングされている電流集電体を活用して集電体の重複を避ける方法を提示する。このために図５Ａ及び図５Ｂのように両面コーティングされた電極を使用する二種類のビセル２３、２４を各々定める。図５Ａのビセル２３は負極を中央に位置させて正極を両外側に位置させ、図５Ｂのビセル２４は正極を中央に位置させて負極を両外側に位置させる。
【００３５】
図６の積み重ねセル２５のように、ビセルを２３／２４に積み重ねて、その間に前記分離層１５のように界面のない多成分系複合フィルムを分離フィルム１９として導入すれば、一つのビセル内で活用されない外側コーティング活物質が隣接する他の種類のビセルと互いに自然に反対の極性で共有されて新たな一つのフルセルを形成する非常に効率的な構造となる。このようなセルもやはり多数積み重ねて使用することができ、２３／２４／２３／２４／…２３／２４／２３のように分離フィルム１９がセル間に継続して導入されながらビセルが交互に積み重ねられれば電池の極性が自然に合うようになっている。積み重ねられた電池の最外側ビセルはビセル２３または２４のいずれでも構わない。ただし活用されない電極物質が負極であるかあるいは正極であるかだけの問題である。このように活用されない電極の比率は積み重ねの数が増加するほど少なくなり、実際的な電極の厚さではその影響は小さい。
【００３６】
図７に示した積み重ねセル２６はビセルを基本単位セル構造とし、上記の多様な事項を全て考慮して最大限にその効率性を生かしたものである。ここでは３個だけのビセルを積み重ねて示す。ダッシュ符号（′）の定義をビセル外側の二つの電極の中で一方だけを箔に残す構造であると規定する時、図７の積み重ねセル２６のような２４′／２３／２４′で示されるビセルの積み重ねは活用されない電極活物質の部分が全くない。もちろん２３′／２４／２３′のような場合も考えることができ、その他にさまざまな組み合わせによって多様に構成することができる。前記でも説明したように、ビセルを２４′／２３／２４／２３…／２４／２３／２４′のように多重積み重ねして構成する場合、その層の数が増加するほど図６の積み重ねセル２５で提示される２４／２３／２４／２３…／２４／２３／２４とは空間効率面において大きな差を見せない。しかし、やはり薄層カード型のように非常に薄い電池では図７の積み重ねセル２６の構造が効果的である。
【００３７】
本発明は前記のようなフルセル、またはビセルを基本単位とする複数個の積み重ねセルと積み重ねられたセル間に挿入された高分子電解質の分離層又は分離フィルムとよりなる電気化学素子であって、高分子電解質として用いられる分離膜、または分離フィルムを支持層とゲル化性高分子層に界面のない多成分系複合フィルムを使用するものである。特に、電極と高分子電解質との間の界面接触を向上させるために表面にゲル化可能な高分子電解質を使用し、高分子電解質内でゲル化性高分子層と支持層フィルムとの構造維持のために、従来の高分子電解質用多層フィルム及びその製造方法とは異なって、気孔を全く有しない一般フィルム上にゲル化性高分子物質を導入した後、延伸及び熱固定過程を通じて高分子電解質用多成分系複合分離膜を製造し、その後、液体電解質を含浸する方法で電気化学素子用高分子電解質を具現する。また、イオンの伝導度の向上のために支持層フィルムに塗布するゲル化性高分子物質として高分子単独または高分子が塩と配位結合した高分子−塩の錯体を利用して高分子電解質システムを具現することもできる。
【００３８】
以下、前記多成分系複合フィルムの構成について説明する。
【００３９】
前記支持層フィルムは高密度ポリエチレン（ｈｉｇｈ ｄｅｎｓｉｔｙ ｐｏｌｙｅｔｈｙｌｅｎｅ）、低密度ポリエチレン（ｌｏｗ ｄｅｎｓｉｔｙ ｐｏｌｙｅｔｈｙｌｅｎｅ）、線形低密度ポリエチレン（ｌｉｎｅａｒ ｌｏｗ ｄｅｎｓｉｔｙ ｐｏｌｙｅｔｈｙｌｅｎｅ）、ポリプロピレン（ｐｏｌｙｐｒｏｐｙｌｅｎｅ）、高結晶性ポリプロピレン（ｈｉｇｈ ｃｒｙｓｔａｌｌｉｎｅ ｐｏｌｙｐｒｏｐｙｌｅｎｅ）、ポリエチレン−プロピレン共重合体（ｐｏｌｙｅｔｈｙｌｅｎｅ−ｐｒｏｐｙｌｅｎｅ ｃｏｐｏｌｙｍｅｒ）、ポリエチレン−ブチレン共重合体（ｐｏｌｙｅｔｈｙｌｅｎｅ−ｂｕｔｙｌｅｎｅ ｃｏｐｏｌｙｍｅｒ）、ポリエチレン−ヘキセン共重合体（ｐｏｌｙｅｔｈｙｌｅｎｅ−ｈｅｘｅｎｅ ｃｏｐｏｌｙｍｅｒ）、ポリエチレン−オクテン共重合体（ｐｏｌｙｅｔｈｙｌｅｎｅ−ｏｃｔｅｎｅ ｃｏｐｏｌｙｍｅｒ）、ポリスチレン−ブチレン−スチレン共重合体（ｐｏｌｙｓｔｙｒｅｎｅ−ｂｕｔｙｌｅｎｅ−ｓｔｙｒｅｎｅ ｃｏｐｏｌｙｍｅｒ）、ポリスチレン−エチレン−ブチレン−スチレン共重合体（ｐｏｌｙｓｔｙｒｅｎｅ−ｅｔｈｙｌｅｎｅ−ｂｕｔｙｌｅｎｅ−ｓｔｙｒｅｎｅ ｃｏｐｏｌｙｍｅｒ）、ポリスチレン（ｐｏｌｙｓｔｙｒｅｎｅ）、ポリフェニレンオキシド（ｐｏｌｙｐｈｅｎｙｌｅｎｅ ｏｘｉｄｅ）、ポリスルホン（ｐｏｌｙ ｓｕｌｆｏｎｅ）、ポリカーボネート（ｐｏｌｙｃａｒｂｏｎａｔｅ）、ポリエステル（ｐｏｌｙｅｓｔｅｒ）、ポリアミド（ｐｏｌｙａｍｉｄｅ）、ポリウレタン（ｐｏｌｙｕｒｅｔｈａｎｅ）、ポリアクリレート（ｐｏｌｙａｃｒｙｌａｔｅ）、ポリ塩化ビニリデン（ｐｏｌｙｖｉｎｙｌｉｄｅｎｅ ｃｈｌｏｒｉｄｅ）、ポリフッ化ビニリデン（ｐｏｌｙｖｉｎｙｌｉｄｅｎｅ ｆｌｕｏｒｉｄｅ）、ポリシロキサン（ｐｏｌｙｓｉｌｏｘａｎｅ）、ポリオレフィンイオノマー（ｐｏｌｙｏｌｅｆｉｎ ｉｏｎｏｍｅｒ）、ポリメチルペンテン（ｐｏｌｙｍｅｔｈｙｌ ｐｅｎｔｅｎｅ）、水素添加オリゴシクロペンタジエン（ｈｙｄｒｏｇｅｎａｔｅｄ ｏｌｉｇｏｃｙｃｌｏｐｅｎｔａｄｉｅｎｅ；ＨＯＣＰ）、及びこれらの共重合体または誘導体からなる群から１種以上選択される高分子が混合、または積層（ｌａｍｉｎａｔｉｏｎ）形態で製造されるのが好ましい。
【００４０】
特に、前記高結晶性ポリプロピレンは密度０．９０５ｇ／ｃｃ以上、溶融温度１２５℃以上、結晶化度５０％以上、アイソタクチシティ（またはペンタド比率）９６％以上、及びアタクチック比率５％未満の条件の中で１種以上の条件を満足するのが好ましい。
【００４１】
前記ゲル化性高分子層の材質は多成分系複合フィルムの最終目的によって選択されるが、一般にポリフッ化ビニリデン（ｐｏｌｙｖｉｎｙｌｉｄｅｎｅ ｆｌｕｏｒｉｄｅ）、ポリフッ化ビニリデン−三フッ化塩化エチレン共重合体（ｐｏｌｙｖｉｎｙｌｉｄｅｎｅ ｆｌｕｏｒｉｄｅ−ｃｈｌｏｒｏｔｒｉｆｌｕｏｒｏｅｔｈｙｌｅｎｅ ｃｏｐｏｌｙｍｅｒ）、ポリフッ化ビニリデン−ヘキサフルオロプロピレン共重合体（ｐｏｌｙｖｉｎｙｌｉｄｅｎ ｆｌｕｏｒｉｄｅ−ｈｅｘａｆｌｕｏｒｏｐｒｏｐｙｌｅｎｅ ｃｏｐｏｌｙｍｅｒ）、ポリエチレンオキシド（ｐｏｌｙｅｔｈｙｌｅｎｅ ｏｘｉｄｅ）、ポリブチレンオキシド（ｐｏｌｙｂｕｔｙｌｅｎｅ ｏｘｉｄｅ）、ポリウレタン（ｐｏｌｙｕｒｅｔｈａｎｅ）、ポリアクリロニトリル（ｐｏｌｙａｃｒｙｌｏｎｉｔｒｉｌｅ）、ポリアクリレート（ｐｏｌｙａｃｒｙｌａｔｅ）、ポリメチルメタクリレート（ｐｏｌｙｍｅｔｈｙｌ ｍｅｔｈａｃｒｙｌａｔｅ）、ポリアクリル酸（ｐｏｌｙａｃｒｙｌｉｃ ａｃｉｄ）、ポリアミド（ｐｏｌｙａｍｉｄｅ）、ポリアクリルアミド（ｐｏｌｙａｃｒｙｌａｍｉｄｅ）、ポリビニルアセテート（ｐｏｌｙｖｉｎｙｌ ａｃｅｔａｔｅ）、ポリビニルピロリドン（ｐｏｌｙｖｉｎｙｌｐｙｒｒｏｌｉｄｏｎｅ）、ポリテトラエチレングリコールジアクリレート（ｐｏｌｙｔｅｔｒａｅｔｈｙｌｅｎｅ ｇｌｙｃｏｌ ｄｉａｃｒｙｌａｔｅ）、ポリスルホン（ｐｏｌｙｓｕｌｆｏｎｅ）、ポリフェニレンオキシド（ｐｏｌｙｐｈｅｎｙｌｅｎｅ ｏｘｉｄｅ）、ポリカーボネート（ｐｏｌｙｃａｒｂｏｎａｔｅ）、ポリエステル（ｐｏｌｙｅｓｔｅｒ）、ポリ塩化ビニリデン（ｐｏｌｙｖｉｎｙｌｉｄｅｎｅ ｃｈｌｏｒｉｄｅ）、ポリシロキサン（ｐｏｌｙｓｉｌｏｘａｎｅ）、ポリオレフィンアイオノマー及びこれらの共重合体または誘導体からなる群から１種以上選択される。
【００４２】
前記ゲル化性高分子層は陰イオンの固定によるゲル化性高分子層のイオン移送数（ｉｏｎ ｔｒａｎｓｆｅｒｅｎｃｅ ｎｕｍｂｅｒ）を向上させるために高分子−リチウム塩の錯体を含有するのが好ましい。したがって、電子を与える元素とリチウムイオンの配位結合を形成するのに関与する溶解エネルギーがリチウムの格子（ｌａｔｔｉｃｅ）エネルギーを持つ物質としてＬｉＳＣＮ、ＬｉＣｌＯ４、ＬｉＣＦ３ＳＯ３、ＬｉＡｓＦ６、ＬｉＮ（ＣＦ３ＳＯ２）２、及びＬｉＢＦ４からなる群から１種以上選択されるリチウム塩をさらに含んでもよい。
【００４３】
また、前記ゲル化性高分子層はイオン移送数をさらに向上させるためにシリカ（ＳｉＯ２）、酸化チタン（ＴｉＯ２）、アルミナ（Ａｌ２Ｏ３）、酸化マグネシウム（ＭｇＯ）、及び酸化ホウ素（Ｂ２Ｏ３）からなる群から１種以上選択される多孔質無機粒子をさらに含んでもよい。
【００４４】
以下、前記多成分系複合フィルムの製造方法について説明する。
【００４５】
本発明の多成分系複合フィルムは前記で説明したゲル化性高分子溶液で支持層フィルムの一面または両面に前記で説明したゲル化性高分子の溶液からゲル化性高分子層を形成し、これを延伸してフィルムに気孔を形成させることによって高分子フィルムとゲル化性高分子物質との間に界面が形成されず一体化した多成分系複合フィルムである。この時、支持層フィルムの他にゲル化性高分子層にも気孔が形成される。
【００４６】
具体的には
ａ）高分子支持層フィルムを提供する段階、
ｂ）ゲル化性高分子を溶媒に溶解してゲル化性高分子溶液を製造する段階、
ｃ）前記ｃ）段階のゲル化性高分子溶液で前記ａ）段階の支持層フィルムの一面または両面にゲル化性高分子層を形成させて多層フィルムを製造する段階、及びｄ）前記多層フィルムを延伸した後、熱固定する段階
を含む方法で前記多成分系複合フィルムを製造する。
【００４７】
前記支持層フィルムは前述の高分子をＴ−ダイ（Ｔ−ｄｉｅ）または円形管ダイ（ｔｕｂｕｌａｒ ｄｉｅ）が付設された押出機（ｅｘｔｒｕｄｅｒ）で圧出した後、結晶化度及び弾性復原率を高めるために乾燥オーブンで常温乃至高分子の融点の温度条件下でアニーリング（ａｎｎｅａｌｉｎｇ）して製造するのが好ましい。
【００４８】
また、このような支持層フィルムとゲル化性高分子層との界面接着力をさらに向上させるために反応性ガスを導入してイオンビームを照射することもできる。このようなイオンビーム照射は一種の表面改質方法で、円板フィルムのアニーリング前後に適用でき、最終多成分系複合フィルムの物性によって実施の可否を判断する。
【００４９】
前記反応性ガス導入下のイオンビーム照射工程を具体的に説明すれば、１０−１乃至１０−６ｔｏｒｒ程度の高真空に維持された真空槽内に支持層フィルム４１を投入した後、イオン銃（ｇｕｎ）に電子、水素、ヘリウム、酸素、窒素、二酸化炭素、空気、フッ素、ネオン、アルゴン、クリプトン、及びＮ２Ｏからなる群から１種以上選択されるイオン生成ガスを注入して０．０１乃至１０６ｋｅＶ程度のエネルギーを有する粒子を生成させた後、イオンビーム電流を変化しながらエネルギーを有する粒子を支持層フィルムの一側面または両側面の全てに照射する。このようなイオンビームを照射する時、イオン粒子の照射量は１０５乃至１０２０ｉｏｎｓ／ｃｍ２が好ましい。また、イオンビーム照射と同時に、円板フィルムの周囲にヘリウム、水素、酸素、窒素、アンモニア、一酸化炭素、二酸化炭素、四弗化炭素、メタン、及びＮ２Ｏからなる群から１種以上選択される反応性ガスを反応性ガス注入器によって０．５乃至２０ｍｌ／分の注入速度でフィルムに当てて表面を改質する。
【００５０】
本発明の多成分系複合フィルムは前記支持層フィルムの一面または両面にゲル化性高分子の溶液を使ってゲル化性高分子層を形成する。このゲル化性高分子溶液は前記で説明したゲル化性高分子を溶媒に溶解することによって製造される。
【００５１】
前記溶媒は１−メチル−２−ピロリドン（１−ｍｅｔｈｙｌ−２−ｐｙｒｒｏｌｉｄｏｎｅ；ＮＭＰ）、アセトン（ａｃｅｔｏｎｅ）、エタノール（ｅｔｈａｎｏｌ）、ｎ−プロパノール（ｎ−ｐｒｏｐａｎｏｌ）、ｎ−ブタノール（ｎ−ｂｕｔａｎｏｌ）、ｎ−ヘキサン（ｎ−ｈｅｘａｎｅ）、シクロヘキサノール（ｃｙｃｌｏｈｅｘａｎｏｌ）、酢酸（ａｃｅｔｉｃ ａｃｉｄ）、酢酸エチル（ｅｔｈｙｌ ａｃｅｔａｔｅ）、ジエチルエーテル（ｄｉｅｔｈｙｌ ｅｔｈｅｒ）、ジメチルホルムアミド（ｄｉｍｅｔｈｙｌ ｆｏｒｍａｍｉｄｅ；ＤＭＦ）、ジメチルアセトアミド（ｄｉｍｅｔｈｙｌａｃｅｔａｍｉｄｅ；ＤＭＡｃ）、ジオキサン（ｄｉｏｘａｎｅ）、テトラヒドロフラン（ｔｅｔｒａｈｙｄｒｏｆｕｒａｎ；ＴＨＦ）、ジメチルスルホキシド（ｄｉｍｅｔｈｙｌ ｓｕｌｆｏｘｉｄｅ；ＤＭＳＯ）、シクロヘキサン（ｃｙｃｌｏｈｅｘａｎｅ）、ベンゼン（ｂｅｎｚｅｎｅ）、トルエン（ｔｏｌｕｅｎｅ）、キシレン（ｘｙｌｅｎｅ）、及び水（ｗａｔｅｒ）からなる群より１種以上選択される単独溶媒または混合溶媒を使用することができる。このようなゲル化性高分子溶液の濃度及び塗布条件は使用物質及び最終用途によって多様に変化させることができるが、特に濃度は０．０１乃至９０重量％が好ましい。また、このようなゲル化性高分子溶液は製造時に前述したリチウム塩、無機多孔質粒子、またはこれら全てをゲル化性高分子と共に投入することができる。
【００５２】
ゲル化性高分子層を形成する方法は２種類ある。一つの方法は前記ゲル化性高分子溶液を支持層フィルムに塗布した後、適切な条件で乾燥させて薄層形態に作る方法である。また、一つの方法はゲル化性高分子溶液を離型紙または離型フィルム上に塗布した後、第１の方法と類似した条件で乾燥させてフィルム形態に製造して離型フィルムから脱着させた後、支持層フィルム上に位置させてラミネータなどで熱接着する方法である。この時の熱接着は支持層フィルム材質及びゲル化性高分子の熱融着温度を考慮して選択すれば容易に接着することができる。つまり、常温乃至支持層またはゲル化性高分子層の融点の温度範囲内で行なわれる。
【００５３】
前記ゲル化性高分子溶液を支持層フィルムに直接塗布したり離型紙または離型フィルムに塗布する方法はディップコーティング（Ｄｉｐ ｃｏａｔｉｎｇ）、噴射コーティング（Ｓｐｒａｙ ｃｏａｔｉｎｇ）、スピンコーティング（Ｓｐｉｎ ｃｏａｔｉｎｇ）、ダイコーティング（Ｄｉｅ ｃｏａｔｉｎｇ）、ロールコーティング（Ｒｏｌｌ ｃｏａｔｉｎｇ）などの方式で実施することができ、特に制限されない。塗布厚さは最終多成分系複合フィルムの用途によって異なるが、支持層フィルムの厚さが１μｍ乃至５０μｍであれば、塗布後ゲル化性高分子層の厚さが０．０１μｍ乃至２５μｍになるようにするのが好ましい。
【００５４】
このような塗布はフィルム前駆体のアニーリング前後に実施でき、多成分系複合フィルム物性によって塗布過程の前に反応性ガスの助けによるイオンビーム照射過程を行なうことができる。
【００５５】
塗布されたゲル化性高分子溶液の乾燥はゲル化性高分子溶液の溶媒飽和蒸気圧以下で窒素、酸素、二酸化炭素、及び空気からなる群より１種以上選択されるガスで囲まれた雰囲気下で実施するのが好ましく、湿度は相対湿度１％乃至１００％で実施するのが好ましい。
【００５６】
本発明の多成分系複合フィルムは支持層フィルムの一面または両面にゲル化性高分子層が形成された後、支持層フィルムと支持層フィルムの一面または両面に結着されたゲル化性高分子層に気孔が形成される。
【００５７】
一般的には、高分子フィルムに気孔を形成させる方法は相転移法及び乾式法があるが、相転移法は高分子溶液を作った後、温度または非溶媒（ｎｏｎｓｏｌｖｅｎｔ）等を適切に使用して高分子と溶媒との相転移を起こさせて気孔を形成する方法で、相転移条件によって製造されたフィルムの特性が決定され、乾式法は高分子結晶部分を一定の方向に配向（ｏｒｉｅｎｔａｔｉｏｎ）させた後、冷延伸により相対的に弱い無定形部分を破裂させて気孔を形成する方法で、結晶部分の均一な配向及びその程度によって製造されたフィルムの特性が決定される。
【００５８】
本発明では適切な気孔形成のために支持層フィルムの一面または両面にゲル化性高分子層が形成された後に延伸をする。この時、支持層及びゲル化性高分子層それぞれの気孔の大きさ及び分布は互いに相異している。これを説明すると、支持層は円板フィルムの製造工程で結晶構造が一定の方向に配向された後、前記延伸で気孔が形成されると前記で説明した乾式法によって形成され、ゲル化性高分子層は高分子と溶媒との間の相分離条件によって微細亀裂または微細気孔が形成された後、延伸によってその大きさが増加して気孔が形成されるもので、前記で説明した相転移法と乾式法によって気孔が形成される。特に、相分離によって形成されたゲル化性高分子層は相分離条件によって緻密な構造、微細亀裂または微細気孔などの多様な形態を延伸前に得ることができ、また、その形成程度が調節できる。
【００５９】
したがって、支持層フィルム及びゲル化性高分子層は製造工程上の差によって気孔の大きさ及びその分布が異なるものになる。
【００６０】
前記延伸は低温延伸工程と高温延伸工程を含む。
【００６１】
前記低温延伸は支持層フィルムの一面または両面にゲル化性高分子層が形成された多層フィルムをロール（ｒｏｌｌ）またはその他の延伸機を利用して０℃乃至５０℃の温度条件下で１軸又は２軸延伸して支持層に微細亀裂を生成させ、ゲル化性高分子層に既に形成されている気孔の大きさを大きくする。
【００６２】
前記高温延伸は前記低温延伸によって形成された微細亀裂をロール（ｒｏｌｌ）またはその他の延伸機を利用して５０℃乃至最大支持層またはゲル化性高分子層の高分子融点の温度条件下で１軸または２軸延伸させて所望の大きさの微細気孔を形成し、また、このような高温延伸によってフィルムに機械的物性を付与する。
【００６３】
前記のように低温及び高温延伸された多層フィルムは延伸後熱固定を実施する。このような熱固定は５０℃乃至支持層フィルムまたはゲル化性高分子層の融点の温度条件下で張力を受けた状態のままに１０秒乃至１時間の一定の時間の間実施されるが、この過程を通じて最終の支持層フィルム及びゲル化性高分子層を含む多成分系複合フィルムが製造される。
【００６４】
本発明の多成分系複合フィルムは前記高温延伸及び熱固定段階を通じて支持層フィルムとゲル化性高分子層との間の高分子鎖の相互拡散（ｉｎｔｅｒ−ｄｉｆｆｕｓｉｏｎ）が増大して支持層フィルムとゲル化性高分子層との間の界面接着力が増加し、これから支持層とゲル化性高分子層との界面が不明確になってなくなり、さらに一体化する。特に支持層フィルムに反応性ガスを導入してイオンビームを照射すれば、このような界面の接着力はさらに増加する。
【００６５】
前記高温延伸及び熱固定段階を経た後の多成分系複合フィルムは支持層フィルムにおいて気孔の大きさが０．００１μｍ乃至１０μｍであり、厚さが１μｍ乃至５０μｍであり、支持層フィルムの一面または両面に位置する多孔質ゲル化性高分子層は気孔の大きさが最大１０μｍであり、厚さが０．０１μｍ乃至２５μｍであるものを高分子電解質システム、または電気化学素子などに適用するのが好ましい。
【００６６】
本発明の多成分系複合フィルムの製造方法はそれぞれの段階が所望の最終物性によって一部段階を省略したり追加工程を付加することができ、各段階のうちの一部は順序を変更することができる。
【００６７】
図８は本発明のフルセル（ｆｕｌｌ ｃｅｌｌ）、またはビセル（ｂｉｃｅｌｌ）が基本単位である複数個の電気化学セルが重なり、それぞれの重畳部は分離フィルムが介される電気化学素子の正極及び負極に含まれる分離層または分離フィルムに適用される多成分系複合フィルムの構造を示した一面図の一例であって、支持層フィルム４１の両面にゲル化性高分子層４２が位置した図面である。具体的な例を挙げて説明すると、多成分系複合フィルムを製造する時、支持層フィルム４１の表面にゲル化性高分子層４２を塗布した後に実施する延伸及び熱固定過程を経ることによって支持層フィルム４１とゲル化性高分子層４２との間の界面４３が不明確になったことを示す。また、このような界面なく一体化した多成分系複合フィルムは優れたイオン伝導性、及び電気化学的安定性を提供する。
【００６８】
したがって、電気化学素子のフルセルまたはビセルの分離膜、及び積み重ねセル間に介される分離フィルムのうちのいずれか一つ以上に前記多成分系複合フィルムを使用すれば非常に効果的なものとなる。
【００６９】
本発明の積み重ねセルを含む電気化学素子は分離層または分離フィルムに多成分系複合フィルムを使用するために下記のような高分子電解質システムを含む。即ち、この高分子電解質システムは
ｉ）イ）多孔質支持層フィルム；及び
ロ）前記イ）の多孔質支持層フィルムの一面または両面に形成される多孔質ゲル化性高分子層を含む多成分系複合フィルムであって、
前記イ）成分である支持層フィルムとロ）の成分である多孔質ゲル化性高分子層は界面なく一体化しており；及び
ｉｉ）イ）下記の化学式１に表示される塩；及び
ロ）有機溶媒
を含む液体電解質
を含む。
【００７０】
【化１】
2004519824.tif 000003
【００７１】
前記式で、Ａ＋はアルカリ金属陽イオン群、及びこれらの誘導体から１種以上選択され、Ｂ−はＰＦ６−、ＢＦ４−、Ｂｒ−、Ｉ−、Ｃｌ−、ＡｓＦ６−、ＣＨ３ＣＯ２−、ＣＦ３ＳＯ３−、Ｎ（ＣＨ３ＳＯ２）２−、及びＣ（ＣＨ３ＳＯ２）３−からなる群より１種以上選択される。
【００７２】
前記ｉ）の多成分系複合フィルムは高分子であって、隔離膜、固体電解質などの役割を果たして、通気度は１００乃至２０，０００秒／１００ｃｃを示す。
【００７３】
前記ｉｉ）の液体電解質は前記ｉ）の多成分系複合フィルムと接触する時支持層フィルム内部の気孔を満たしながらゲル化性高分子層を膨潤させてゲル化させる。液体電解質の効果的なイオン電導のために可能であればゲル化性高分子層の厚さを支持層フィルムの厚さより薄くする。これは高分子電解質の厚さによって影響を受けるインピーダンス値を小さくするためである。
【００７４】
前記液体電解質は前記化学式１に表示される塩がロ）の有機溶媒に溶解、解離されているものである。
【００７５】
前記ｉｉ）ロ）の有機溶媒はプロピレンカーボネート（ｐｒｏｐｙｌｅｎｅ ｃａｒｂｏｎａｔｅ；ＰＣ）、エチレンカーボネート（ｅｔｈｙｌｅｎｅ ｃａｒｂｏｎａｔｅ；ＥＣ）、ジエチルカーボネート（ｄｉｅｔｈｙｌ ｃａｒｂｏｎａｔｅ；ＤＥＣ）、ジメチルカーボネート（ｄｉｍｅｔｈｙｌ ｃａｒｂｏｎａｔｅ；ＤＭＣ）、ジプロピルカーボネート（ｄｉｐｒｏｐｙｌ ｃａｒｂｏｎａｔｅ；ＤＰＣ）、ジメチルスルホキシド（ｄｉｍｅｔｈｙｌｓｕｌｆ ｏｘｉｄｅ）、アセトニトリル（ａｃｅｔｏｎｉｔｒｉｌｅ）、ジメトキシエタン（ｄｉｍｅｔｈｏｘｙ ｅｔｈａｎｅ）、ジエトキシエタン（ｄｉｅｔｈｏｘｙ ｅｔｈａｎｅ）、テトラヒドロフラン（ｔｅｔｒａｈｙｄｒｏｆｕｒａｎ）、Ｎ−メチル−２−ピロリドン（Ｎ−ｍｅｔｈｙｌ−２−ｐｙｒｒｏｌｉｄｏｎｅ；ＮＭＰ）、及びエチルメチルカーボネート（ｅｔｈｙｌ ｍｅｔｈｙｌ ｃａｒｂｏｎａｔｅ；ＥＭＣ）からなる群より１種以上選択されるのが好ましい。
【００７６】
本発明で提供される電気化学素子の構造は角形電池に非常に効果的である。一般に包装する時、液体電解質を共に注入するが、これに用いられる容器としてはアルミニウム角形缶あるいはアルミニウムラミネートフィルムを用いることができる。リチウムイオン電池のゼリーロールとは異なって本発明で提供される電池の構成物はそれ自体が角形容器と形態が同一であるために、挿入される場合容器内部で空き空間で残る余地がない。結局活物質の空間活用度を極大化する高集積度の電池を具現することができるので電池の容量エネルギー密度を大きく高めることができる。
【００７７】
本発明の電気化学素子は前記角形電池にだけ限定されず、スーパーキャパシター（ｓｕｐｅｒ ｃａｐａｃｉｔｏｒ）、ウルトラキャパシター（ｕｌｔｒａ ｃａｐａｃｉｔｏｒ）、２次電池、１次電池、燃料電池、各種センサー、電気分解装置、電気化学的反応器などの様々な分野に適用できる。
【００７８】
以下の実施例を通じて本発明をさらに詳細に説明する。但し、実施例は本発明を例示するためのものであって、本発明はこれらだけに限られるわけではない。
【００７９】
【実施例】
＜実施例１＞
＜＜フルセルを基本単位とする積み重ねセルの製造＞＞
（正極製造）
リチウムコバルトオキシド（ＬｉＣｏＯ２）：カーボンブラック：フッ化ポリビニリデン（ＰＶＤＦ）＝９５：２．５：２．５の重量比で１−メチル−２−ピロリドン（ＮＭＰ）に分散させてスラリーを製造した後、このスラリーをアルミニウム箔の両面にコーティングして、１３０℃で十分に乾燥させた後、プレシングして正極を製造した。この時、製造された正極の厚さは１１５μｍであった。
【００８０】
（負極製造）
グラファイト：アセチレンブラック：ＰＶＤＦ＝９３：１：６の重量比でＮＭＰに分散させてスラリーを製造した後、このスラリーを銅箔の両面にコーティングして、１３０℃で十分に乾燥させた後、プレシングして負極を製造した。この時、製造された負極の厚さは１２０μｍであった。
【００８１】
（多成分系複合フィルムの製造）
支持層フィルムとして用いられるフィルム前駆体成分として溶融指数（ｍｅｌｔ ｉｎｄｅｘ）２．０ｇ／１０分、密度０．９１ｇ／ｃｃ、ＤＳＣで測定された溶融温度１６６．５℃、結晶化温度１１６．５℃、結晶化度５７％、Ｃ１３ＮＭＲで測定されたアイソタクチシティ９８％、キシレンで溶かした後、測定されたアタクチック比率約２％である高結晶性ポリプロピレンを用い、高結晶性ポリプロピレンをＴ−ダイが付設された一軸押出機（ｓｉｎｇｌｅ ｓｃｒｅｗ ｅｘｔｒｕｄｅｒ）及び巻取り装置（ｔａｋｅ−ｕｐ ｄｅｖｉｃｅ）を利用して支持層フィルムを製造した。この時の圧出温度は２２０℃、巻取り装置の冷却ロール（ｒｏｌｌ）温度は８０℃、巻取り速度は２０ｍ／分であり、巻取り比は６０であった。
前記で製造されたフィルムを乾燥オーブンで１５０℃の温度で１時間アニーリングした。
アニーリング後、アセトンを溶媒として溶かした溶液をアニーリングが終わったフィルム前駆体上にディップコーティング方式で両面に塗布した。この時、塗布は大気中で約６０％程度の相対湿度を維持する条件で行い、同一な湿度条件でアセトンを蒸発させた。
塗布が終わった後、フィルムを常温で初期長さに対して５０％の延伸倍率で１軸延伸し、再びフィルムを１４０℃の温度で１００％の延伸倍率で高温１軸延伸した。
高温延伸後、１４０℃の温度で張力を受けた状態で１０分間熱固定した後、冷却して多成分系複合フィルムを製造し、製造された多成分系複合フィルムの物性を測定して下記の表１に示した。
この時、通気度はＪＩＳ  Ｐ８１１７方法、界面接着力はＪＩＳ  Ｚ０２３７方法によって測定し、気孔の大きさは走査電子顕微鏡（ｓｃａｎｎｉｎｇ ｅｌｅｃｔｒｏｎ ｍｉｃｒｏｓｃｏｐｙ）によって、そして電解液の含浸速度は体積比が４：６のエチレンカーボネート（ｅｔｈｙｌｅｎｅ ｃａｒｂｏｎａｔｅ）：ジメチルカーボネート（ｄｉｍｅｔｈｙｌ ｃａｒｂｏｎａｔｅ）の電解液が面積２ｃｍ２のフィルム試料に完全に含浸される時間を測定したものである。
【００８２】
【表１】
2004519824.tif 000004
【００８３】
（フルセルの製造）
前記で製造された正極をタブが形成されている部分を除いて、２．９×４．３ｃｍ２の大きさの長方形に切断し、負極はタブが形成されている部分を除いて、３．０×４．４ｃｍ２の大きさの長方形に切断した。
前記正極と負極との間に前記で製造された多成分系複合フィルムを３．１×４．５ｃｍ２の大きさに切断して挿入した後、これを１００℃のロールラミネータを通過させて各電極及び分離層を熱融着して接着させることによりフルセルを製造した。
【００８４】
（フルセルの積み重ね）
前記で製造された多数個のフルセルを図３の２０構造のように１７′、１７、１７″の順に積層し、それぞれの一面コーティングされた電極は最外側に電極集電体を位置させ、各フルセルの隣接部分間には前記で製造された多成分系複合フィルムを３．１ｃｍ×４．５ｃｍの大きさに切断して挿入した後、これらを１００℃のロールラミネータにそのまま通過させて、それぞれのフルセルと多成分系複合フィルムの分離フィルムとを熱融着して接着した。
【００８５】
（電池製造）
製造されたフルセルの積み重ね電池をアルミニウムラミネート包装材に入れて１Ｍ ＬｉＰＦ６濃度のエチレンカーボネート（ＥＣ）／エチルメチルカーボネート（ＥＭＣ）が重量比１：２の組成を有する液体電解質を注入して包装した。
【００８６】
（電池の性能評価）
上記の方法によって製造された電池の性能を評価するために二つの試験をした。まず、０．２Ｃの条件で充放電実験を実施した。充電は４．２Ｖまで定電流で、そして４．２Ｖに到達すれば定電圧になるように行い、充電プロファイルを図９の３１に示した。放電は定電流で実施して３Ｖまで行い、図９の３２にそのプロファイルを示した。
製造された電池の性能を評価するためのもう一つの実験として、１Ｃの条件で充放電サイクルによる容量の変化を測定した。図１０に充放電サイクルによる初期容量からの容量の変化が小さいことを示した。高分子電解質の界面接着力の向上により優れたサイクル特性を示すことが分かる。
【００８７】
＜実施例２＞
＜＜ビセルを基本単位とする積み重ねセルの製造＞＞
（正極製造）
前記実施例１と同じ方法でそれぞれの正極を製造した。
内部に位置するビセルの正極はアルミニウム箔の両面にスラリーをコーティングして正極活物質がアルミニウム正極集電体の両面にコーティングされた正極を製造した。両面コーティング正極の厚さは１４０μｍであった。
【００８８】
（負極製造）
前記実施例１と同じ方法でそれぞれの負極を製造した。
最外側ビセルの最外側に位置する負極は銅箔の一面、及び両面に各々スラリーをコーティングして負極物質が銅負極集電体に両面コーティングされた負極と一面コーティングされた負極とを各々製造し、内部に位置するビセルの負極は銅箔の両面にスラリーをコーティングして負極物質が銅負極集電体に両面コーティングされた負極を製造した。一面コーティング負極の厚さは１００μｍであり、両面コーティング負極の厚さは１３５μｍであった。
【００８９】
（分離層及び分離フィルム用多成分系複合フィルムの製造）
前記実施例１と同じ高分子電解質用多成分系複合フィルムの分離層及び分離フィルムを製造した。
【００９０】
（内部に位置するビセルの製造）
正極活物質が正極集電体に両面コーティングされている正極をタブの部分を除いて、２．９ｃｍ×４．３ｃｍの大きさの長方形に切断し、負極活物質が負極集電体に両面コーティングされた負極をタブの部分を除いて、３．０ｃｍ×４．４ｃｍ大きさの長方形に切断した。
前記両面コーティング負極を中央に位置させ、前記両面コーティング正極を外側に位置させ、それぞれの正極と負極との間に前記で製造された多成分系複合フィルムを３．１ｃｍ×４．５ｃｍ大きさに切断したものを挿入した後、これを１００℃のロールラミネータを通過させて各電極と分離層とを熱融着し接着して図５Ａに示す１つのビセル２３を製造し、他のビセルは前記両面コーティング正極を中央に位置させて、前記両面コーティング負極を外側に位置させて、それぞれの正極と負極との間に前記で製造された多成分系複合フィルムを３．１ｃｍ×４．５ｃｍの大きさに切断したものを挿入した後、これを１００℃のロールラミネータを通過させて各電極と分離膜とを熱融着して接着して図５Ｂのビセル２４を製造した。
【００９１】
（最外側に位置するビセルの製造）
最外側に位置するビセルは前記で製造された正極物質が正極集電体に一面、及び両面コーティングされた正極を各々２．９ｃｍ×４．３ｃｍ大きさの長方形でタブの部分は除いて切断し、負極物質が負極集電体に両面コーティングされた負極を３．０ｃｍ×４．４ｃｍ大きさの長方形でタブの部分は除いて切断した後、前記一面コーティングされた負極、両面コーティングされた正極、両面コーティングされた負極に位置させて、それぞれの正極と負極との間に前記で製造された多成分系複合フィルムを３．１ｃｍ×４．５ｃｍの大きさに切断して位置させた後、これを１００℃のロールラミネータを通過させて各電極と分離層とを熱融着し接着させて図７のフルセル２４′を製造した。
【００９２】
（ビセルの積み重ね）
前記で製造された２３、２４′のビセルを図７の２６構造のように２４′、２３、２４′の順に、一面コーティングされた負極電極は最外側になるように位置させ、各ビセルの隣接部分には前記で製造された多成分系複合フィルムを３．１ｃｍ×４．５ｃｍの大きさに切断したものを挿入した後、これらを１００℃のロールラミネータにそのまま通過させてそれぞれのビセルと多成分系複合フィルムの分離フィルムとを熱融着し接着した。
【００９３】
（電池製造）
製造された積み重ねビセルの電池をアルミニウムラミネート包装材に入れて１Ｍ ＬｉＰＦ６濃度のＥＣ／ＥＭＣが重量比１：２の組成を有する液体電解質を注入して包装した。
【００９４】
【発明の効果】
本発明のフルセル、またはビセルを単位セルとして複数個積み重なる電気化学素子は製造が容易で、空間を効率的に使用する構造を有し、特に電極活物質の含量を極大化することができて固執赤道儀電池を具現することが可能であり、フルセル、またはビセルに適用される分離膜、及び重畳部に介される分離フィルムに適用される多成分系複合分離フィルムは二つの層間の界面が存在しないために高分子分離膜内の界面抵抗が減少し、機械的強度が優れた効果を有し、これとともに電解液含浸によるゲル化性高分子層の膨潤時に体積の変化が電極側に発生することによる電極との密着が可能になって、長期間の使用にも液体電解液の漏液によるサイクル特性及び安全性などの問題点を減少させることができる。
【図面の簡単な説明】
【図１Ａ】一面コーティングされた正極、負極、そして分離層で構成されたフルセルの層状構造を示した図面である。
【図１Ｂ】二つのフルセルが積み重なったセルの層状構造を示した図面である。
【図２Ａ】両面コーティングされた正極、負極、そして分離層で構成されたフルセルの層状構造を示した図面である。
【図２Ｂ】二つのフルセルが積み重なったセルの層状構造を示した図面である。
【図３】フルセルを単位セルにして積み重なったセルの層状構造を示した図面である。
【図４Ａ】一面コーティングされた電極と両面コーティングされた電極、そして分離層で構成されたビセルの層状構造を示した図面である。
【図４Ｂ】二つのビセルが積み重なったセルの層状構造を示した図面である。
【図５Ａ】負極を中層として外側部分の両側を正極とするビセルの層状構造を示した図面である。
【図５Ｂ】正極を中層として外側部分の両側を負極とするビセルの層状構造を示した図面である。
【図６】二種類のビセルを各々単位セルにして積み重なったセルの層状構造を示した図面である。
【図７】一面コーティングされた電極と分離層とで構成されたビセル、及び両面コーティングされた電極と分離層とで構成されたビセルを互いに積み重ねて構成するセルの層状構造を示した図面である。
【図８】ゲル化性高分子層４２が支持層フィルム４１の両面に位置する多成分系複合フィルムの構造を示す図面であって、ゲル化性高分子層４２を支持層フィルム４１上に塗布後、延伸及び熱固定などの過程を経て二つの層間の界面４３が不明確になることを示す。
【図９】実施例１により製造された電気化学素子の充放電特性を示す。
【図１０】実施例１により製造された電気化学素子の充放電サイクル特性を示す。
【符号の説明】
７      正極
８      負極
１０      フルセル（ｆｕｌｌ ｃｅｌｌ）
１１      負極電流集電体
１２      正極電流集電体
１３      負極活物質
１４      正極活物質
１５      分離層
１６      フルセル積み重ねセル
１７      フルセル
１７′      フルセル
１７″      フルセル
１８      フルセル積み重ねセル
１９      分離フィルム
２０      フルセル積み重ねセル
２１      ビセル
２２      ビセル積み重ねセル
２３      ビセル
２４      ビセル
２４′      ビセル
２５      ビセル積み重ねセル
２６      ビセル積み重ねセル
３１      充電プロファイル
３２      放電プロファイル
４１      支持層フィルム
４２      ゲル化性高分子層
４３      界面
【図９】
2004519824.tif 000005
【図１０】
2004519824.tif 000006
【国際公開パンフレット】
2004519824.tif 000007
2004519824.tif 000008
2004519824.tif 000009
2004519824.tif 000010
2004519824.tif 000011
2004519824.tif 000012
2004519824.tif 000013
2004519824.tif 000014
2004519824.tif 000015
2004519824.tif 000016
2004519824.tif 000017
2004519824.tif 000018
2004519824.tif 000019
2004519824.tif 000020
2004519824.tif 000021
2004519824.tif 000022
2004519824.tif 000023
2004519824.tif 000024
2004519824.tif 000025
2004519824.tif 000026
2004519824.tif 000027
2004519824.tif 000028
2004519824.tif 000029
2004519824.tif 000030
2004519824.tif 000031
2004519824.tif 000032
2004519824.tif 000033
2004519824.tif 000034
2004519824.tif 000035
2004519824.tif 000036
2004519824.tif 000037
2004519824.tif 000038
2004519824.tif 000039
2004519824.tif 000040
2004519824.tif 000041
2004519824.tif 000042
2004519824.tif 000043
2004519824.tif 000044
2004519824.tif 000045
2004519824.tif 000046
2004519824.tif 000047
2004519824.tif 000048
2004519824.tif 000049
2004519824.tif 000050
2004519824.tif 000051
2004519824.tif 000052
2004519824.tif 000053
2004519824.tif 000054
2004519824.tif 000055
2004519824.tif 000056
2004519824.tif 000057
2004519824.tif 000058
2004519824.tif 000059
2004519824.tif 000060
2004519824.tif 000061
【国際調査報告】
2004519824.tif 000062